(57)【要約】      （修正有）【課題】常温、常圧で芳香族化合物を直接アミノ化して芳香族アミンを製造する方法の提供。【解決手段】反応容器に芳香族化合物とアンモニア水とを入れ、不活性ガス雰囲気中、Ｎｉ，Ｃｕ，Ｒｕ，Ｒｈ，Ｐｄ，Ａｇ，Ｐｔ及びＡｕからなる群より選ばれた少なくとも１つの金属を、光触媒である酸化チタンに添加した活性化触媒の存在下、光を照射することにより前記芳香族化合物に直接アミノ基を導入することにより芳香族アミンを製造する。【選択図】なし【特許請求の範囲】
【請求項１】
反応容器に芳香族化合物とアンモニア水とを入れ、不活性ガス雰囲気中、Ｎｉ，Ｃｕ，Ｒｕ，Ｒｈ，Ｐｄ，Ａｇ，Ｐｔ及びＡｕからなる群より選ばれた少なくとも１つの金属を光触媒に担持した活性化触媒の存在下で光を照射する光触媒的アミノ化反応により前記芳香族化合物にアミノ基を導入する、芳香族アミンの製法。
【請求項２】
前記金属は、Ｐｔ又はＰｄである、請求項１に記載の芳香族アミンの製法。
【請求項３】
前記光触媒は、ルチル型又はアナターゼ型の酸化チタンである、請求項１又は２に記載の芳香族アミンの製法。
【請求項４】
前記活性化触媒は、前記金属の添加率が０．０７〜０．５ｗｔ％である、請求項１〜３のいずれか１項に記載の芳香族アミンの製法。
【請求項５】
前記照射する光は、波長が２２０〜４００ｎｍの範囲である、請求項１〜４のいずれか１項に記載の芳香族アミンの製法。
【請求項６】
前記照射する光は、波長が３６５±２０ｎｍの範囲である、請求項５に記載の芳香族アミンの製法。
【請求項７】
前記活性化触媒は、以前の光触媒的アミノ化反応で用いたものを洗浄・乾燥したものである、請求項１〜６のいずれか１項に記載の芳香族アミンの製法。
【請求項８】
前記芳香族化合物は、ベンゼン又はハロゲン化ベンゼンである、請求項１〜７のいずれか１項に記載の芳香族アミンの製法。
【発明の詳細な説明】
【技術分野】
【０００１】
本発明は、芳香族アミンの製法に関する。
【背景技術】
【０００２】
アニリンに代表される芳香族アミンは、染料、ゴム、農薬や医薬品などを製造する際の中間原料であり、芳香族化合物の中で最も重要な基本物質の一つである。こうした芳香族アミンは、芳香族化合物を硝酸でニトロ化してニトロ芳香族化合物とし、次いでニトロ芳香族化合物を水素化することにより製造される（例えば特許文献１参照）。
【先行技術文献】
【特許文献】
【０００３】
【特許文献１】特開２００４−３５９６８５号公報（段落０００２）
【発明の概要】
【発明が解決しようとする課題】
【０００４】
しかしながら、上述した製法では、アンモニアを酸化することにより得られる硝酸を用いて芳香族化合物をニトロ化したあと、今度はニトロ基をアミノ基に還元することにより芳香族アミンを得るという、非効率的な多段階反応を経由しなければならず、好適なプロセスとは言いにくかった。また、ベンゼンにアンモニアを作用させて芳香環に直接アミノ基を導入する反応も検討されているが、高温、高圧を要するなどから好適なプロセスとは言いがたい。
【０００５】
本発明はこのような課題を解決するためになされたものであり、常温、常圧で芳香族化合物を直接アミノ化する芳香族アミンの製法を提供することを主目的とする。
【課題を解決するための手段】
【０００６】
上述した目的を達成するために、本発明者らは、反応容器にベンゼンとアンモニア水を入れ、アルゴンガス雰囲気中、Ｐｔを酸化チタンに添加した活性化触媒の存在下で光を照射することによりアニリンが高選択的に得られることを見いだし、本発明を完成するに至った。
【０００７】
即ち、本発明の芳香族アミンの製法は、反応容器に芳香族化合物とアンモニア水とを入れ、不活性ガス雰囲気中、Ｎｉ，Ｃｕ，Ｒｕ，Ｒｈ，Ｐｄ，Ａｇ，Ｐｔ及びＡｕからなる群より選ばれた少なくとも１つの金属を光触媒に添加した活性化触媒の存在下で光を照射することにより前記芳香族化合物にアミノ基を導入することを要旨とする。
【発明の効果】
【０００８】
この芳香族アミンの製法によれば、常温、常圧で芳香環にアミノ基を一段の反応で導入することができる。また、反応条件を選定することにより、副生成物の生成を抑制し、高選択的に芳香族アミンを得ることができる。
【図面の簡単な説明】
【０００９】
【図１】外部照射型閉鎖系反応装置１０の模式図である。
【図２】Ｐｔ添加率と生成物収量との関係を表すグラフである。
【図３】反応時間と生成物収量との関係を表すグラフである。
【図４】活性化触媒を再利用したときの反応時間とアニリン収量との関係を表すグラフである。
【図５】照射光の強度と生成物収量との関係を表すグラフである。
【図６】照射光の強度と生成物収量との関係を表すグラフであり、（ａ）は照射光の波長が３６５±２０ｎｍの場合、（ｂ）は照射光の波長が４０５±２０ｎｍの場合を示す。
【図７】Ｐｄ添加率と生成物収量との関係を表すグラフである。
【発明を実施するための形態】
【００１０】
本発明に用いられる芳香族化合物は、分子内に少なくとも一つのベンゼン環を有し、当該ベンゼン環にアミノ基を導入可能な未置換部位を有するベンゼン系芳香族化合物を包含している。ここに、ベンゼン系芳香族化合物は、単一のベンゼン環を有する芳香族系化合物（以下、単環式芳香族化合物という。）と、二以上のベンゼン環を多価基を介して連結された芳香族化合物（以下、多価式芳香族化合物という。）と二以上のベンゼン環を縮合状態で有する芳香族系化合物（以下、縮合環式芳香族化合物という。）と二以上のベンゼン環が直接連結した芳香族系化合物（以下、環集合式芳香族化合物という。）とを包含している。単環式芳香族化合物としては、ベンゼンの他、一置換ベンゼン、二置換ベンゼン、多置換ベンゼンを挙げることができる。置換基としては、特に限定しないで、各種官能基を含む置換基で置換されていてもよい。アルキル基、アルケニル基、アルキニル基などの各種の直鎖状及び分岐状の飽和あるいは不飽和炭化水素基、シクロアルキル基などの環状の飽和及び不飽和炭化水素基、さらに、ヒドロキシ基、カルボニル基、オキシ基、カルボキシル基、エステル基などの含酸素官能基を有する置換基、シアノ基、イミド基などの含窒素官能基を有する置換基などであってもよい。また、複素環系官能基を有する置換であってもよい。これらの置換基としては、メチル基、エチル基、プロピル基、ブチル基、カルボキシル基、ニトロ基、アミノ基、シアノ基、アセチル基、アルコキシ基、ヒドロキシル基、アセトキシ基、ハロゲン元素、チオアルコキシ基等を挙げることができる。
【００１１】
このような単環式芳香族化合物としては、ベンゼン、トルエン、エチルベンゼン、スチレン、キシレン、プロピルベンゼン、ブチルベンゼン、クメン、シメン、安息香酸、ニトロベンゼン、アニリン、ベンゾニトリル、アセトフェノン、アニソール、フェノール、カテコール、レゾルシノール、ハイドロキノン、酢酸フェニル、ハロゲン化ベンゼン（フルオロベンゼン、クロロベンゼン、ブロモベンゼン、ヨードベンゼン）、クレゾール、クロロトルエン、塩化ベンジル、ニトロトルエン、フタル酸、無水フタル酸、イソフタル酸、テレフタル酸、ベンズアルデヒド、ベンゼンスルホン酸、トルエンスルホン酸等を挙げることができる。なかでも、ベンゼン、ハロゲン化ベンゼンが好ましい。
【００１２】
なお、単環式芳香族化合物は、ベンゼン以外の他の共役環を含む炭化水素環や複素環をベンゼン環に縮合してあるいは連結して有する化合物も含まれる。このような単環式芳香族化合物としては、インデン、ベンゾチオフェン、ベンゾフラン、ベンゾピラン、キノサン等を挙げることができる。
【００１３】
多価式芳香族化合物は、オキシ基、アルキレン基、イミノ基などの二価以上の多価基を介してベンゼン環あるいはベンゼン環を含むユニットが連結された化合物である。多価芳香族化合物には、ベンゼン環を含むユニットを単量体単位として直鎖状あるいは分枝状に連結された高分子化合物も含まれる。多価式芳香族化合物は置換基を有していてもよく、置換基は、単環式芳香族化合物におけるのと同様の各種置換基を有することができる。例えば、このような多価式芳香族化合物としては、ジフェニルエーテル、ジベンジルエーテル、ジベンジルケトン、ジベンジル等を挙げることができる。
【００１４】
多環式芳香族化合物としては、縮合環系芳香族化合物と環集合系芳香族化合物とを挙げることができる。縮合環系芳香族化合物としては、ナフタレン、アントラセン、トリフェニリン等あるいはこれらのベンゼン環において１あるいは２以上の置換基を有する化合物を挙げることができる。置換基は、単環式芳香族化合物におけるのと同様の各種置換基を有することができる。このような縮合環系芳香族化合物としては、例えば、ナフタレン、ナフトール、ジヒドロキシナフタレン、アントラセン、トリフェニリン、ベンゾフェナントレン等を挙げることができる。
【００１５】
また、環集合系芳香族化合物としては、分子内の少なくとも二つのベンゼン環が共有原子を持つことなく結合を介して連結されている化合物である。例えば、ビフェニル、テルフェニルなどのベンゼン環が直鎖状に連結した環集合系芳香族化合物、分岐して連結した環集合系芳香族化合物及びこれらのベンゼン環において１あるいは２以上の置換基を有する化合物を挙げることができる。置換基は、単環式芳香族化合物におけるのと同様の各種置換基を有することができる。このような縮合環系芳香族化合物としては、例えば、ビフェニル、テレフェニル、スチルベン等を挙げることができる。
【００１６】
なお、本発明の芳香族化合物は、アミノ基を導入可能な未置換部位を有する少なくとも一つのベンゼン環あるいは非ベンゼン系芳香族環を有していれば足り、上記のカテゴリーに分類されないあるいは２つ以上のカテゴリーに同時に分類される化合物も包含している。
【００１７】
アンモニア水としては、各種濃度のものが使用可能であるが、高濃度のもの、例えば濃度２８％のものが好ましい。
【００１８】
不活性ガスとしては、窒素ガス、ヘリウムガス、ネオンガス、アルゴンガスなどが挙げられる。
【００１９】
光触媒としては、光触媒反応を誘起できる物質であればよく、一般的に知られている金属酸化物や化合物半導体などを使用することができる。具体的には、酸化チタン（ＴｉＯ2）や酸化亜鉛（ＺｎＯ）、酸化鉄（Ｆｅ2Ｏ3）、チタン酸ストロンチウム（ＳｒＴｉＯ3）、タンタル酸ナトリウム（ＮａＴａＯ3）、タンタル酸リチウム（ＬｉＴａＯ3）、酸化ニオブ（Ｎｂ2Ｏ5）、酸化タングステン（ＷＯ3）等の各種金属酸化物；硫化カドミウム（ＣｄＳ）や硫化亜鉛（ＺｎＳ）等の硫化物；窒化ガリウム（ＧａＮ）、ガリウム亜鉛オキシナイトライド（ＧＺｎＯＮ）等の窒素含有化合物；リン化ガリウムやＶＩ族半導体（セレン化物、テルル化物）等の化合物半導体が挙げられる。また、これらを基に化学修飾や異元素をドープしたものなども挙げられる。これらは１種のみ用いてもよいが、２種以上を組み合わせてもよい。このうち、酸化チタンが好ましい。芳香族化合物としてベンゼン（無置換ベンゼン）を用いる場合には、ルチル型酸化チタンを用いるか、照射する光の量を調節しながらアナターゼ型酸化チタンを用いることが、芳香族アミンの選択率が向上するため好ましい。一方、芳香族化合物としてハロゲン化ベンゼンなどの置換ベンゼンを用いる場合には、ルチル型酸化チタンでは活性が低いためアナターゼ型酸化チタンを用いるのが好ましい。この場合、照射する光の波長を最適化することにより芳香族アミンの選択率が向上する。
【００２０】
光触媒に添加される金属としては、Ｎｉ，Ｃｕ，Ｐｄ，Ｒｕ，Ｒｈ，Ａｇ，Ｐｔ及びＡｕからなる群より選ばれた少なくとも１つが挙げられる。このうち、Ｎｉ，Ａｕ，Ｐｄ，Ｐｔが好ましく、Ｐｄ，Ｐｔが特に好ましい。添加量は、０．０１〜１．０ｗｔ％の範囲であることが好ましく、０．０７〜０．５ｗｔ％の範囲であることがより好ましい。０．０１ｗｔ％を下回ったり１．０％を上回ったりすると、芳香族アミンの収率が低くなるため好ましくない。
【００２１】
また、こうした金属を光触媒に添加した活性化触媒は、再利用することが可能である。具体的には、反応時間が長期化すると反応生成物である芳香族アミン同士がカップリングした副生成物などが増加することがあるため、こうした副生成物が増加する前に反応を切り上げ、反応を切り上げた後の活性化触媒を洗浄したあと乾燥する。この乾燥後の活性化触媒は再利用することができる。
【００２２】
活性化触媒の使用量は、特に限定するものではないが、使用する反応容器に応じて設定することが好ましい。例えば、酸化チタンを光触媒として用いる場合、芳香族化合物１ｍｏｌに対して２０〜１００ｇの範囲であることが好ましい。下限値を下回ると、収量が低くなるため好ましくない。また、上限値を上回る量の活性化触媒を用いても光を有効に利用できず効率的ではなくなるため好ましくない。
【００２３】
照射光の波長としては、特に限定するものではないが、使用する光触媒の励起に必要な波長の光を照射する必要がある。また、反応基質が吸収しない波長領域であることが好ましい。例えば酸化チタンでは、２２０〜４００ｎｍの範囲で設定することが好ましく、３００〜３８０ｎｍの範囲で設定することがより好ましい。例えば、３６５±２０ｎｍの波長に設定した場合、反応基質がベンゼンやハロゲン化ベンゼンの場合には芳香族アミンの選択率が向上するため好ましい。
【００２４】
照射光の強度（光量）としては、特に限定するものではないが、光触媒の種類に応じて設定することが好ましい。例えば、酸化チタンでは、０．１〜１０００ｍＷｃｍ-2が好ましく、１０〜１００ｍＷｃｍ-2がより好ましい。光量が低いと収量が低くなるため好ましくなく、光量が多いと光の利用効率が下がり且つ芳香族アミンの選択率が低下するため好ましくない。
【００２５】
反応条件は、使用する芳香族化合物や金属添加触媒の種類、量などに応じて適宜設定すればよい。例えば、常温（５〜４０℃）、常圧で行ってもよい。
【実施例】
【００２６】
１．活性化触媒の調製
ここでは、貴金属であるＰｔを光触媒である酸化チタンへ添加して活性化触媒を調製する場合を例に挙げて説明する。ビーカーに酸化チタン４ｇと蒸留水３００ｍＬを加え、マグネティックスターラーで攪拌しながら、３００Ｗのキセノンランプで６０分光照射を行い、酸化チタン表面の不純物を分解した。メタノール１００ｍＬと目的添加量に相当する塩化白金酸六水和物水溶液をビーカーに加え、暗下で６０分攪拌後、１８０分光照射を行い、酸化チタン自身の光触媒作用（光還元反応）によってＰｔを酸化チタン表面に析出させた。メタノールは、光励起によって触媒中に生成した正孔（ホール）を消費するための犠牲剤として導入された。得られた活性化触媒を吸引ろ過し、蒸留水で洗浄後、６０℃の乾燥機で一晩乾燥させ、目的とする活性化触媒すなわちＰｔを酸化チタンに添加した触媒を得た。この方法では、Ｐｔのほぼ全量が酸化チタンに添加された。
【００２７】
２．芳香族アミンの製法
２−１．基本的手順
ここでは、芳香族アミンの製法の基本的な実験手順について、反応基質であるベンゼンとアンモニア水とを上記１．で得た活性化触媒（Ｐｔを酸化チタンに添加した触媒）の存在下で光を照射することによりアニリンを製造する場合を例に挙げて説明する。図１は、外部照射型閉鎖系反応装置１０の模式図である。この外部照射型閉鎖系反応装置１０は、石英反応セル１２と、この石英反応セル１２内の攪拌子１６を回転させるマグネティックスターラー１４と、光をマグネティックスターラー１４の上面に配置されたミラー１８に反射させて石英反応セル１２の底面に照射するキセノンランプ２０とを備えている。
【００２８】
上記１．の活性化触媒０．２ｇを石英反応セル１２に入れ、空気を含むこの石英反応セル１２の底面に３００Ｗのキセノンランプ２０を用いて６０分照射することで、活性化触媒の表面の不純物を分解した。反応系内の空気をアルゴンで置換し、ベンゼン及びアンモニア水（濃度２８％）をそれぞれ１ｍＬずつ加え、マグネティックスターラー１４で攪拌子１６を回転させることにより反応液を攪拌しながらキセノンランプ２０を用いて光照射を行うことで光触媒的アミノ化反応を進行させた。反応後、気相は、石英反応セル１２に通じるガス採取口２２より採取し、ガスクロマトグラフィー（ＴＣＤ検出器）で分析した。液相は、メタノールで有機相と水相を混和させ、ろ過により活性化触媒を分離した後、ガスクロマトグラフ質量分析計（ＧＣ−ＭＳ）で分析した。
【００２９】
２−２．実験例
実験例１〜７３は、上記２−１．の基本的な実験手順に準じて、Ｐｔを酸化チタンに添加した活性化触媒を用いて表１〜８に示す条件で芳香族化合物のアミノ化を行った。その結果を表内に示す。なお、表中、「ＪＲＣ−ＴＩＯ−６」はルチル型の酸化チタン、「ＪＲＣ−ＴＩＯ−８」はアナターゼ型の酸化チタンを表す。
【００３０】
実験例７４〜８０は、上記１．の活性化触媒の調製手順に準じて、Ｐｄを酸化チタンに添加した活性化触媒を調製した。そして、上記２−１．の基本的な実験手順に準じて、この活性化触媒を用いて表９に示す条件で芳香族化合物のアミノ化を行った。その結果を表内に示す。
【００３１】
実験例８１，８２は、上記１．の活性化触媒の調製手順に準じて、Ｎｉ及びＡｕを添加率が０．１ｗｔ％となるようにアナターゼ型の酸化チタンに添加した活性化触媒をそれぞれ調製した。そして、上記２−１．の基本的な実験手順に準じて、各活性化触媒を０．２ｇ使用し、１８０分間光を照射しベンゼンの光触媒的アミノ化反応を行った（反応時間は１８０分）。そうしたところ、Ｎｉを添加した触媒を用いた場合には、１．９μｍｏｌのアニリンが生成した。このときのアニリンの選択率は５８％であった。また、Ａｕを添加した触媒を用いた場合には、３．４μｍｏｌのアニリンが生成した。このときのアニリンの選択率は４０％であった。
【００３２】
なお、実験例１−３１、３５、３６、３８−４３、４５−５０、５２−５８、６０−６６、６８−８２は本発明の実施例に相当し、実験例３２−３４、３７、４４、５１、５９、６７は比較例に相当する。
【００３３】
【表１】
2010159237.tif 000002
【００３４】
【表２】
2010159237.tif 000003
【００３５】
【表３】
2010159237.tif 000004
【００３６】
【表４】
2010159237.tif 000005
【００３７】
【表５】
2010159237.tif 000006
【００３８】
【表６】
2010159237.tif 000007
【００３９】
【表７】
2010159237.tif 000008
【００４０】
【表８】
2010159237.tif 000009
【００４１】
【表９】
2010159237.tif 000010
【００４２】
３．評価
３−１．Ｐｔを添加したルチル型酸化チタンを使用したときの評価
３−１−１．アニリン収量のＰｔ添加率依存性
実験例１〜６の結果に基づいて、Ｐｔ添加率（ｗｔ％）と生成物収量（μｍｏｌ）との関係を表すグラフ（図２）を作成した。このグラフから明らかなように、Ｐｔ添加率が０．０７〜０．５ｗｔ％の範囲のときにアニリンの収量が良好であり、０．１ｗｔ％のときにアニリンの収量が最大となった。
【００４３】
３−１−２．アニリン収量の光照射時間依存性
実験例７〜１０の結果に基づいて、反応時間（ｈ）と生成物収量（μｍｏｌ）との関係を表すグラフ（図３）を作成した。このグラフから明らかなように、光照射時間を長くしていくと、１２ｈ以後アニリンの生成量が減少に転じ、アニリンの選択率が低下した。反応後に活性化触媒が顕著に着色していたことやアニリン由来のカップリング体がトレース量検出されたことから、選択率が低下した理由は光照射時間の長期化に伴ってアニリンが逐次カップリングして活性化触媒の表面に吸着したためであると考えられる。
【００４４】
３−１−３．活性化触媒の再利用
実験例１１〜１４の結果に基づいて、活性化触媒を再利用したときの反応時間とアニリン収量との関係を表すグラフ（図４）を作成した。活性化触媒は、反応後の触媒をベンゼン１２ｍＬで洗浄し、乾燥して利用したものを再利用した。なお、図４の点線は、図３の連続照射の実験結果をグラフ化したものである。その結果、１回目の再利用で若干活性低下があったものの、それ以後はほぼ活性を維持し続け、連続で光照射した場合よりも多くのアニリンを得ることができた。
【００４５】
３−１−４．ベンゼン、アンモニア水の使用量
実験例１５〜１８の結果からベンゼンやアンモニア水の使用量を調節することによりアニリンの収率を０．１１％（実験例１６）まで改善できることがわかった。
【００４６】
３−２．Ｐｔを添加したアナターゼ型酸化チタンを使用したときの評価
３−２−１．アニリン収量の光量依存性
実験例１９〜２３の結果に基づいて、照射光の強度（ｍＷｃｍ-2）と生成物収量（μｍｏｌ）との関係を表すグラフ（図５）を作成した。図５をみると、光量を低下させるにつれて全有機生成物の収量は減少する傾向を示したが、アニリン収量の減少は他の生成物に比べ小さかった。また、アナターゼ型酸化チタンを用いた場合には、光量を調節することによりアニリンの選択率を９２％（実験例２１）まで上げることができた。
【００４７】
３−２−２．波長制限効果
実験例２４〜３１の結果に基づいて、照射光の強度（ｍＷｃｍ-2）と生成物収量（μｍｏｌ）との関係を表すグラフ（図６）を作成した。図６（ａ）は、バンドパスフィルターを使用して３６５±２０ｎｍの光を照射したときのグラフ、図６（ｂ）は、バンドバスフィルターを使用して４０５±２０ｎｍの光を照射したときのグラフである。これらのグラフから明らかなように、４０５±２０ｎｍの光を照射したときには、３６５±２０ｎｍの光を照射したときに比べてアニリンの収量が圧倒的に小さくなった。このことから、光触媒的アミノ化反応は、バンドギャップ励起による反応物質の活性化によって進行していると考えられる。
【００４８】
３−２−３．アンモニウム塩の検討
実験例３２〜３４では、アンモニウムイオン（ＮＨ4+ ）が１８ｍｍｏｌ導入されるようにアンモニウム塩を秤量し使用したが、光触媒的アミノ化反応は進行しなかった。実験例３５では、ＮＨ3とＮＨ4+ を９ｍｍｏｌずつ導入したが、この場合には光触媒的アミノ化反応が進行した。このことから、この光触媒的アミノ化反応ではアンモニアはＮＨ3の形で関与しているものと考えられる。
【００４９】
３−２−４．反応基質の検討
反応基質としてトルエンを用いた場合（実験例３６、３８〜４２，表４）も、クロロベンゼンを用いた場合（実験例４３、４５〜５０，表５）も、ベンゾニトリルを用いた場合（実験例５２〜５７，表６）も、フルオロベンゼンを用いた場合（実験例５８、６０〜６５，表７）も、ブロモベンゼンを用いた場合（実験例６６、６８〜７３，表８）も、光触媒的アミノ化反応の進行が見られた。
【００５０】
ここで、反応基質としてベンゾニトリルを用いた場合、ベンズアミドなどが副生したが、これらの副生成物については定量しなかった。反応基質としてハロゲン化ベンゼンを用いた場合、Ｐｔを添加しなかった場合（実験例４４、５９、６７）では、Ｐｔを添加した場合（実験例４５、６０、６８）に比べて芳香環アミノ化選択率及びアミノ化生成物の収率が劣っていた。また、波長制限を行わなかった場合（実験例４５、６０、６８）に比べて、３６５±２０ｎｍに波長制限を行った場合（実験例４６〜５０、６１〜６５、６９〜７３）は高選択的にアミノ化生成物を得ることができた。また、反応基質としてハロゲン化ベンゼンを用いた場合には、ビフェニルを除く２量体、３量体生成物については複数存在したが、表５及び表７、表８にはその代表的な物を挙げた。
【００５１】
３−３．Ｐｄを添加した酸化チタンを使用したときの評価
実験例７４〜８０の結果に基づいて、Ｐｄ添加率（ｗｔ％）と生成物収量（μｍｏｌ）との関係を表すグラフ（図７）を作成した。このグラフから明らかなように、Ｐｄ添加率が０．０７〜０．５ｗｔ％の範囲のときにアニリンの収量が良好であり、０．１ｗｔ％のときにアニリンの収量が最大となった。なお、ビフェニルの還元体やベンゼンの還元体が痕跡量検出されたが、選択率にはこれらの生成物を考慮していない。また、実験例８０はアナターゼ型の酸化チタンを用いた活性化触媒であるが、この場合、実験例７６と比べてアニリンの収量は向上したものの、アニリンの選択率は低下した。
【符号の説明】
【００５２】
１０  外部照射型閉鎖系反応装置、１２  石英反応セル、１４  マグネティックスターラー、１６  攪拌子、１８  ミラー、２０  キセノンランプ、２２  ガス採取口。
【図１】
2010159237.tif 000011
【図２】
2010159237.tif 000012
【図３】
2010159237.tif 000013
【図４】
2010159237.tif 000014
【図５】
2010159237.tif 000015
【図６】
2010159237.tif 000016
【図７】
2010159237.tif 000017